(57)【要約】  本発明の塩化ビニル樹脂を含む凝集体粒子は、一次粒子が平均粒子径０．１〜２．０μｍの範囲の塩化ビニル樹脂ラテックスに、水溶性高分子及び無機塩から選ばれる少なくとも一つの凝集剤を含み乾燥された凝集体粒子であり、前記凝集体粒子は前記一次粒子が集合して形成されており、前記凝集体粒子の平均粒子径は５μｍ〜４０μｍの範囲である。これにより、布地に対して無浸透性を示すプラスチゾルの原料となるペースト用塩化ビニル樹脂凝集体粒子及びその製造方法を提供する。
2008041697.tif 000002
【特許請求の範囲】
【請求項１】
一次粒子が平均粒子径０．１〜２．０μｍの範囲の塩化ビニル樹脂ラテックスに、
水溶性高分子及び無機塩から選ばれる少なくとも一つの凝集剤を含み乾燥された凝集体粒子であり、
前記凝集体粒子は前記一次粒子が集合して形成されており、前記凝集体粒子の平均粒子径は５μｍ〜４０μｍの範囲であることを特徴とする塩化ビニル樹脂を含む凝集体粒子。
【請求項２】
前記水溶性高分子は、アクリロイル基含有モノマー（共）重合体、ビニル（共）重合体、ポリアミジン、ポリエチレンオキサイド及びポリエチレンイミン、多糖類、蛋白質、セルロースエーテル、及びデンプン誘導体から選ばれる少なくとも一つである請求項１に記載の塩化ビニル樹脂を含む凝集体粒子。
【請求項３】
前記水溶性高分子は、塩化ビニル樹脂１００重量部に対して、０．０１〜１０重量部の範囲である請求項１又は２に記載の塩化ビニル樹脂を含む凝集体粒子。
【請求項４】
前記無機塩は電解質である請求項１に記載の塩化ビニル樹脂を含む凝集体粒子。
【請求項５】
前記無機塩は、ＮａＣｌ、ＫＣｌ、Ｎａ2ＳＯ4、ＣａＣｌ2、及びＡｌＣｌ3から選ばれる少なくとも一つである請求項１又は４に記載の塩化ビニル樹脂を含む凝集体粒子。
【請求項６】
前記無機塩の添加量は、塩化ビニル樹脂１００重量部に対して、０．１〜１０重量部の範囲である請求項１、４又は５に記載の塩化ビニル樹脂を含む凝集体粒子。
【請求項７】
前記凝集体粒子には、さらにノニオン性界面活性剤（Ａ）及び塩化ビニル重合体以外の乳化重合ラテックス（Ｂ）から選ばれる少なくとも１つを添加する請求項１〜６のいずれかに記載の塩化ビニル樹脂を含む凝集粒子。
【請求項８】
前記ノニオン性界面活性剤（Ａ）は、ポリオキシアルキレン化合物、ポリオキシエチレンアルキルエーテル、ポリオキシエチレンアルキルフェニルエーテル、ソルビタン脂肪酸エステル、ポリオキシエチレンソルビタン脂肪酸エステル、ポリオキシエチレン脂肪酸エステル、及びグリセリンモノ脂肪酸エステルから選ばれる少なくとも1つである請求項７に記載の塩化ビニル樹脂を含む凝集体粒子。
【請求項９】
前記ノニオン性界面活性剤（Ａ）は、塩化ビニル樹脂１００重量部に対して、０．０５〜１重量部の範囲である請求項７又は８に記載の塩化ビニル樹脂を含む凝集体粒子。
【請求項１０】
前記塩化ビニル重合体以外の乳化重合ラテックス（Ｂ）は、（メタ）アクリル酸エステル系単独重合体、（メタ）アクリル酸エステルと（メタ）アクリル酸エステルとの共重合体、及びエチレン−酢酸ビニル共重合体から選ばれる少なくとも１つである請求項７に記載の塩化ビニル樹脂を含む凝集体粒子。
【請求項１１】
前記乳化重合ラテックス（Ｂ）は、塩化ビニル樹脂１００重量部に対して、１〜１０重量部の範囲である請求項７又は１０に記載の塩化ビニル樹脂を含む凝集体粒子。
【請求項１２】
前記凝集体粒子は融着している請求項１〜１１のいずれかに記載の塩化ビニル樹脂を含む凝集体粒子。
【請求項１３】
一次粒子が平均粒子径０．１〜２．０μｍの範囲の塩化ビニル樹脂ラテックスに、
水溶性高分子及び無機塩から選ばれる少なくとも一つの凝集剤を添加し、前記塩化ビニル樹脂の凝集体粒子を含む混合水溶液とし、
前記混合水溶液を噴霧乾燥することにより、平均粒子径５μｍ〜４０μｍの凝集体粒子を得ることを特徴とする塩化ビニル樹脂を含む凝集体粒子の製造方法。
【請求項１４】
前記凝集剤を加える前に、さらにノニオン性界面活性剤（Ａ）及び塩化ビニル重合体以外の乳化重合ラテックス（Ｂ）から選ばれる少なくとも１つを添加する請求項１３に記載の塩化ビニル樹脂を含む凝集体粒子の製造方法。
【請求項１５】
前記混合し、噴霧乾燥する方法が、混合物の流動性が失われる前に、塩化ビニル樹脂ラテックスと水溶性高分子を含む水溶液を混合し、アトマイザーで微粒化し、噴霧乾燥する方法である請求項１３に記載の塩化ビニル樹脂粒子の製造方法。
【請求項１６】
前記アトマイザーが、混合物を回転体又は噴射ノズルから噴射して微粒化する装置である請求項１５に記載の塩化ビニル樹脂粒子の製造方法。
【請求項１７】
前記塩化ビニル樹脂ラテックスと水溶性高分子を含む水溶液を混合する前に、塩化ビニル樹脂ラテックスと無機塩の水溶液を予め混合しておく、請求項１３に記載の塩化ビニル樹脂粒子の製造方法。
【請求項１８】
前記塩化ビニル樹脂の凝集体粒子を含む混合水溶液を、塩化ビニル重合体のガラス転移温度以上で熱処理することにより前記凝集体粒子を融着させる請求項１３に記載の塩化ビニル樹脂を含む凝集体粒子の製造方法。
【請求項１９】
前記噴霧乾燥後の塩化ビニル樹脂粒子を粉砕する請求項１３〜１８のいずれか１項に記載の塩化ビニル樹脂粒子の製造方法。
【請求項２０】
前記粉砕後の樹脂粒子の平均粒子径が、５〜３０μｍである請求項１９に記載の塩化ビニル樹脂粒子の製造方法。
【発明の詳細な説明】
【技術分野】
【０００１】
本発明は、塩化ビニル樹脂を含む凝集体粒子及びその製造方法に関する。さらに詳しくは、布地に対して無浸透性のあるペースト加工用塩化ビニル樹脂を含む凝集体粒子及びその製造方法に関する。
【背景技術】
【０００２】
塩化ビニル樹脂で被覆したシート、手袋、袋等は、機械的強度が強く、耐摩耗性、耐薬品性、耐油性に優れ、水産業、農業、鉱業等の広い分野に使用されている。【０００３】
従来から、塩化ビニル樹脂を布地に被覆する製品は、カレンダー、押出機、射出機等で成形された塩化ビニル樹脂の溶融体を布地に流延するか、或いは、塩化ビニル樹脂をジオクチルフタル酸等の可塑剤と配合したプラスチゾルを、布地にスプレー塗布や浸漬することによって、製造されている。薄肉の塩化ビニル樹脂をコーティングした製品、例えば、手袋、袋物等を高生産速度で自動的に生産するには、溶融体を流延する方法より、プラスチゾルを用いたスプレー塗布や浸漬方法が、経済的に有利である。【０００４】
スプレー塗布、浸漬方法の場合、プラスチゾルは、粘調な液体であるので、これを布地に塗布、浸漬すると、布地の中にプラスチゾルが浸透し、布地裏面まで浸透してしまったり、プラスチゾルを加熱処理した場合でも、ゲル化溶融体が布地裏面へ浸透してしまうことがある。プラスチゾルやこの溶融体が布地裏面に浸透すると、製品の柔軟性が著しく劣り、製品機能を損ねてしまう。特に、手袋に使用する場合は、局所的な浸透であっても、使用者に不快感を与え、製品価値が劣ってしまう。【０００５】
布地に対するプラスチゾルの浸透を防止する方法として、布地を前処理する方法、プラスチゾルの粘度的な性質を改良する方法が提案されているが、いずれも不十分である。【０００６】
水溶性高分子を添加しスプレー乾燥する方法（特許文献１）があるが、水溶性高分子を添加することによって、ラテックスの粘度が上昇し、スプレー乾燥のノズルの詰まり等が発生する。【０００７】
ペースト用塩化ビニル樹脂を自己発熱型の高速回転混合機で、６０〜１１０℃で熱処理し、融着凝集する方法（特許文献２）があるが、不均一に熱処理され、布地への非浸透性の改善には至っていない。【０００８】
また、塩化ビニル樹脂の懸濁重合体を深冷粉砕して、樹脂粒径分布を調整し、粒子にある程度の強度をもたせる方法（特許文献３）が提案されているが、非浸透性には不十分である。
【特許文献１】特開昭４８−１６９４６号公報
【特許文献２】特公昭４６−７１７７号公報
【特許文献３】特公平２−４０６９２号公報
【発明の開示】
【０００９】
本発明は、前記従来の問題を解決するため、布地に対して無浸透性のペースト加工用塩化ビニル樹脂粒子に適した塩化ビニル樹脂を含む凝集体粒子及びその製造方法を提供する。
【００１０】
本発明の塩化ビニル樹脂を含む凝集体粒子は、一次粒子が平均粒子径０．１〜２．０μｍの範囲の塩化ビニル樹脂ラテックスに、水溶性高分子及び無機塩から選ばれる少なくとも一つの凝集剤を含み乾燥された凝集体粒子であり、前記凝集体粒子は前記一次粒子が集合して形成されており、前記凝集体粒子の平均粒子径は５μｍ〜４０μｍの範囲であることを特徴とする。
【００１１】
本発明の塩化ビニル樹脂を含む凝集体粒子の製造方法は、一次粒子が平均粒子径０．１〜２．０μｍの範囲の塩化ビニル樹脂ラテックスに、水溶性高分子及び無機塩から選ばれる少なくとも一つの凝集剤を添加し、前記塩化ビニル樹脂の凝集体粒子を含む混合水溶液とし、前記混合水溶液を噴霧乾燥することにより、平均粒子径５μｍ〜４０μｍの凝集体粒子を得ることを特徴とする。
【図面の簡単な説明】
【００１２】
【図１】図１は、本発明の実施例１で得られた凝集体粒子の走査型電子顕微鏡（ＳＥＭ）１０００倍の写真である。
【図２】図２は、同ＳＥＭの１００００倍の写真である。
【図３】図３は、本発明で使用する一例の製造プロセスの概略説明図である。
【図４】図４は、本発明で使用する一例の噴霧器（二流体ノズル）の概略説明図である。
【図５】図５は、本発明で使用する一例の噴霧器（回転円盤式アトマイザー）の概略説明図である。
【図６】図６は、本発明の実施例１１で得られた凝集体粒子の走査型電子顕微鏡（ＳＥＭ）１０００倍の写真である。
【図７】図７は、同ＳＥＭの１００００倍の写真である。
【発明を実施するための最良の形態】
【００１３】
本発明は、一次粒子が平均粒子径０．１〜２．０μｍの範囲の塩化ビニル樹脂と、水溶性高分子及び無機塩から選ばれる少なくとも一つの凝集剤を含み、前記凝集体粒子は前記一次粒子が集合して形成されており、前記凝集体粒子の平均粒子径は５μｍ〜４０μｍの範囲であることにより、布地に対して無浸透性のあるペースト加工用塩化ビニル樹脂を含む凝集体粒子を提供できる。また本発明は、塩化ビニル樹脂のラテックスと、水溶性高分子及び／又は水溶性電解質を噴霧直前に混合し、直ちに噴霧乾燥することによって、布地に対して無浸透性のあるペースト加工用塩化ビニル樹脂粒子を、効率よく製造することができる。この方法は、とくに量産化する際に好適である。【００１４】
さらに本発明は、一次粒子が平均粒子径０．１〜２．０μｍの範囲の塩化ビニル樹脂ラテックスに、ノニオン性界面活性剤（Ａ）及び塩化ビニル重合体以外の乳化重合ラテックス（Ｂ）から選ばれる少なくとも１成分と、水溶性高分子及び無機塩から選ばれる少なくとも一つの凝集剤を含み乾燥された凝集体粒子であり、前記凝集体粒子は前記一次粒子が集合して形成されており、前記凝集体粒子の平均粒子径は５μｍ〜４０μｍの範囲であることにより、布地に対して無浸透性のペースト加工用塩化ビニル樹脂を含む凝集体粒子を提供できる。【００１５】
本発明の塩化ビニル樹脂を含む凝集体粒子は、布地に対して無浸透性のペースト加工用塩化ビニル樹脂となる。また、このペースト加工用塩化ビニル樹脂は、微細懸濁或いは乳化重合で得られた塩化ビニル樹脂の基本粒子を、ラテックス中で、特定のノニオン性界面活性剤又は塩化ビニル重合体以外の重合体粒子を存在させ、その後に特定の凝集剤で凝集させることで、流動性のある凝集粒子を得、且つこれを噴霧乾燥することによって得られる。なお、本明細書において「布地」とは、織物、編物、不織布など繊維を使用したシート状物をいう。【００１６】
本発明に用いられる塩化ビニル系樹脂は、塩化ビニル単量体、又は塩化ビニル単量体と、これと共重合可能な単量体の混合物を水性媒体中で、乳化剤、必要に応じて、高級アルコール、高級脂肪酸などの分散助剤、更に油溶性重合開始剤を加えて均質化した後、微細懸濁重合するか、水溶性開始剤を加えて乳化重合、播種乳化重合する等により得られる。【００１７】
本発明における塩化ビニル樹脂の一次粒子の平均粒子径は、通常０．１〜２．０μｍの微粒子の水性均質分散液（ラテックス）であるが、本発明の目的を奏するものであれば、この範囲に限定されない。重合の安定性の観点からは０．１μｍ〜１．７μｍが好ましく、０．１〜１．４μｍがより好ましい。【００１８】
塩化ビニル単量体とこれと共重合し得る単量体は、特に限定されるものではないが、エチレン、プロピレン、ブテン等のオレフィン類、酢酸ビニル、プロピオン酸ビニル、ステアリン酸ビニル等のビニルエステル類、メチルビニルエーテル、エチルビニルエーテル、オクチルビニルエーテル、ラウリルビニルエーテル等のビニルエーテル類、塩化ビニリデン等のビニリデン類、アクリル酸、メタクリル酸、フマル酸、マレイン酸、イタコン酸、無水マレイン酸、無水イタコン酸等の不飽和カルボン酸及びその酸無水物、アクリル酸メチル、アクリル酸エチル、マレイン酸モノメチル、マレイン酸ジメチル、マレイン酸ブチルベンジル等の不飽和カルボン酸エステル類、スチレン、αーメチルスチレン、ジビニルベンゼン等の芳香族ビニル化合物、アクリロニトリル等の不飽和ニトリル類、更にはジアリルフタレート等の架橋性モノマー等の、塩化ビニルと共重合可能な全ての公知の単量体が使用できる。これらの単量体の使用量は、塩化ビニルとの混合物中５０重量％未満であるのが好ましい。【００１９】
重合に用いられる乳化剤は特に限定されるものではないが、アニオン性界面活性剤が通常単量体１００重量部当たり０．１〜３重量部程度用いられる。アニオン性界面活性剤としては、脂肪酸、アルキル硫酸、アルキルベンゼンスルホン酸、アルキルスルホコハク酸、α−オレフィンスルホン酸、アルキルエーテルリン酸エステル等のカリウム、ナトリウム、アンモニウム塩等が挙げられる。【００２０】
重合に用いる油溶性開始剤としては、ジラウロイルパーオキサイド、ジ−３，５，５，トリメチルヘキサノイルパーオキサイド等のジアシルパーオキサイド類、ジイソプロピルパーオキシジカーボネート、ジ−２−エチルヘキシルパーオキシジカーボネート等のパーオキシジカーボネート類、ｔ−ブチルパーオキシピバレート、ｔ−ブチルパーオキシネオデカノエート等のパーオキシエステル類等の有機過酸化物開始剤及び２，２’−アゾビスイソブチロニトリル、２，２’−アゾビス（２，４−ジメチルバレロニトリル）、２，２’−アゾビス（４−メトキシ−２，４−ジメチルバレロニトリル）等のアゾ系開始剤を用いることができる。乳化重合に用いる水溶性開始剤としては、過硫酸アンモニウム、過硫酸カリウム、過硫酸ナトリウム、過酸化水素水等を用い、必要に応じて、亜硫酸ナトリウム、チオ硫酸ナトリウム、ホルムアルデヒドナトリウムスルホキシラート２水塩、アスコルビン酸、アスコルビン酸ナトリウム等の還元剤を併用することができる。これらは単独又は２種以上組み合わせて用いられる。【００２１】
本発明に用いられる凝集剤は、水溶性高分子及び無機塩（電解質）から選ばれる少なくとも一つのである。すなわち、水溶性高分子、無機塩（電解質）又は水溶性高分子と無機塩（電解質）の組み合わせである。【００２２】
水溶性高分子としては、合成高分子では、アクリロイル基含有モノマー（共）重合体［ポリ（メタ）アクリルアミド、ポリ（メタ）アクリル酸（塩）及びポリ（メタ）アクリレート等］、ビニル（共）重合体［ポリビニルアルコール、ポリビニルピロリドン、ポリビニルメチルエーテル、カルボキシル基含有ビニル（共）重合体（ポリ酢酸ビニル等）及びポリスチレンスルホン酸（塩）等］、ポリアミジン、ポリエチレンオキサイド及びポリエチレンイミン等である。天然高分子としては、多糖類（デンプン、デキストリン、グルコマンナン、ガラクトマンナン、アラビアゴム、キサンタンガム、ペクチン、カラギーナン、ローカストビーンガム、グアーガム、トラガント、キチン、キトサン、プルラン及びアルギン酸塩等）、及び蛋白質（ゼラチン、カゼイン及びコラーゲン等）等である。半合成高分子としては、セルロースエーテル（メチルセルロース、エチルセルロース、ベンジルセルロース、トリチルセルロース、シアンエチルセルロース、アミノエチルセルロース、ヒドロキシメチルセルロース、ヒドロキシエチルセルロース、エチルヒドロキシエチルセルロース、メチルヒドロキシプロピルセルロース、カルボキシメチルセルロース及びカルボキシエチルセルロース等）及びデンプン誘導体（可溶性デンプン、メチルデンプン及びカルボキシメチルデンプン等）等、が挙げられる。これらの水溶性高分子は単独で添加しても良いし、２種以上の組み合わせて添加しても良い。【００２３】
水溶性高分子の添加量としては、塩化ビニル樹脂１００重量部に対して、０．０１重量部〜１０重量部が好ましく、更には、０．１重量部〜２重量部が好ましい。前記の範囲であれば、無浸透性がさらに高く、スラリー粘度を好適な範囲に保ち、流動性をもったスラリーを得ることができ、送液ラインやノズルの通過性が良く、噴霧乾燥も良好にできる。【００２４】
電解質は、具体的にはＮａ+、Ｋ+、Ｍｇ2+、Ｃａ2+、Ａｌ3+、Ｈ+などや、Ｃｌ-、Ｂｒ-、ＳＯ42-、ＳＯ32-、ＮＯ2-、ＮＯ3-、ＰＯ43-、ＣＯ32-、ＯＨ-などのイオンに解離する化合物などがあげられる。前記電解質を得るための無機塩としては、ＮａＣｌ、ＫＣｌ、Ｎａ2ＳＯ4、ＣａＣｌ2、ＡｌＣｌ3などがあげられる。添加量としては塩化ビニル樹脂１００重量部に対して、０．１〜１０重量部が好ましい。更には、０．３〜３重量部が好ましい。電解質の添加量が前記範囲であれば、凝集粒子が得やすく、無浸透性がさらに好ましく、噴霧乾燥も良好にできる。【００２５】
電解質の中でも、Ｎａ+のような１価の金属イオンをもつ硫酸ナトリウムは、流動性のあるスラリーを得る点で好ましい。２価、３価の金属塩も使用可能であるが、ラテックスの安定性が低下する場合があり、注意を要する。【００２６】
凝集剤である水溶性高分子と電解質の塩化ビニル樹脂ラテックスへの添加形態は、固体、水溶液のいずれもかまわないが、分散の点で、水溶液の形態が好ましく、更には、攪拌するラテックス中へ添加することが好ましい。水溶性高分子と電解質のラテックスへの添加は、塩化ビニル樹脂の乳化重合後半、或いは、重合終了後に添加するのが好ましい。凝集剤を添加する時のラテックスの温度は、凝集剤混合後の混合物の粘度が高くならない範囲で選定すればよい。【００２７】
本発明においては、凝集剤を添加する前に、さらにノニオン性界面活性剤を添加するのが好ましい。ノニオン性界面活性剤は、凝集粒子を効率よく製造するのに寄与する。ノニオン性界面活性剤としては、ポリオキシアルキレン化合物、ポリオキシエチレンアルキルエーテル、ポリオキシエチレンアルキルフェニルエーテル、ソルビタン脂肪酸エステル、ポリオキシエチレンソルビタン脂肪酸エステル、ポリオキシエチレン脂肪酸エステル、グリセリンモノ脂肪酸エステルなどが挙げられる。【００２８】
ノニオン性界面活性剤を添加する場合、その添加時期は、凝集剤である水溶性高分子及び無機塩（電解質）の添加前に加えておくのが好ましい。こうすることで、スラリー濃度が３５重量％以上と高くてもその流動性が保たれ、ポンプ輸送が可能になる。【００２９】
ノニオン性界面活性剤の添加量は、塩化ビニル樹脂１００重量部に対して、０．０１〜１重量部の範囲である。好ましくは、０．０５〜０．５重量部である。さらに好ましくは０．１５〜０．３５重量部である。前記の範囲であれば、凝集粒子の生産性が向上する。【００３０】
本発明に用いられる塩化ビニル重合体以外の乳化重合ラテックスは、無浸透性向上剤としての機能がある。塩化ビニル重合体以外の乳化重合ラテックスとしては、（メタ）アクリル酸エステル系単独重合体、（メタ）アクリル酸エステルと（メタ）アクリル酸エステルとの共重合体、及びエチレン−酢酸ビニル共重合体などが挙げられる。【００３１】
塩化ビニル重合体以外の乳化重合ラテックスの添加量は、塩化ビニル樹脂１００重量部に対して、含有される重合体が１〜１０重量部の範囲が好ましい。前記の範囲であれば、布地に対する無浸透性効果をさらに高くすることができる。【００３２】
上記凝集したスラリーは熱処理するのが好ましい。熱処理することで凝集した粒子が強固に融着し、凝集粒子はより無浸透性を発現しやすい構造となる。熱処理温度は、塩化ビニル重合体のガラス転移温度（約８０℃）(Polymer Handbook、3rd edition、V/63頁及びVI/222頁参照)以上である。好ましくは、９５〜１５０℃である。より好ましくは、１１０〜１４５℃である。熱処理時間は１〜１２０分の範囲が好ましい。より好ましくは、５〜３０分の範囲である。【００３３】
上記で熱処理されたスラリーは、そのまま噴霧乾燥機にて乾燥され、ペースト加工用塩化ビニル樹脂を得ることができる。【００３４】
本発明で用いられる噴霧乾燥機としては、アトマイザー（噴霧器）として、加圧ノズル（一流体ノズル）、二流体ノズル、回転円盤式（ディスク式）等を備えた噴霧乾燥機が使用される。【００３５】
乾燥は常圧で熱風乾燥するのが好ましい。供給する熱風の温度は、ペースト用塩化ビニル樹脂の乾燥に使用される一般的な温度で、１００〜２２０℃の範囲であり、乾燥機出口の温度は通常５０〜１００℃の範囲である。乾燥時間（乾燥機滞留時間）は２０〜１８０秒が好ましい。【００３６】
噴霧乾燥によって得られる噴霧乾燥粒子の平均粒子径は、ノズル式の乾燥機では、ノズル径、ラテックスまたはスラリーの供給量、供給空気量、固形分濃度等で調整され、回転円盤式の乾燥機では、回転円盤の回転数、ラテックスまたはスラリーの供給量、固形分濃度等で、調整される。噴霧乾燥で得られる塩化ビニル樹脂粒子の平均粒子径は一般的に５〜１２０μｍの範囲で調整される。このようにして得られた噴霧乾燥粒子は、平均粒子径が５〜４０μｍの範囲にあれば、そのまま製品（凝集体粒子）にすることができる。【００３７】
噴霧乾燥で得られた粒子は、公知の方法で粉砕して使用することもできる。粉砕機としては、ローラーミル、高速回転粉砕機、ボールミル、気流式粉砕機を使用することができる。【００３８】
凝集体粒子（以下「樹脂粒子」とも言う。）の平均粒子径が小さすぎると、プラスチゾルの粘度が高くなる。一方、平均粒子径が大きすぎると、プラスチゾル中の粗粒が増え、時間の経過とともにそれらが沈降し、混合が必要になる。この観点からすると、樹脂粒子の平均粒子径は５μｍ〜４０μｍの範囲であり、好ましくは５μｍ〜３０μｍの範囲である。過度に粉砕を施した場合、無浸透性については、好ましい結果は得られない傾向となる。【００３９】
本発明の塩化ビニル樹脂粒子は、粒子内部に適度の空間を有していることが好ましく、最少可塑剤量が５０重量部以上であることが好ましい。【００４０】
噴霧乾燥機にて乾燥したペースト加工用塩化ビニル樹脂粒子は、ジオクチルフタレート、ジオクチルアジペート等の可塑剤を混合し、更には、炭酸カルシウムなどの充填剤、発泡剤、安定剤、減粘剤、酸化防止剤、紫外線吸収剤、難燃剤、帯電防止剤、滑剤、顔料、表面処理剤、チキソトロープ剤、接着性付与剤等を必要に応じて適当量用い、これらを混合、混練して、ペースト加工用塩化ビニル樹脂組成物（プラスチゾル）を得る。【００４１】
一般に、布地にプラスチゾルを塗布、あるいは浸漬して得られるシート、手袋、袋等、はその製品の柔軟性を良くするために、可塑剤は塩化ビニル樹脂１００重量部に対して、８０〜１６０重量部と多量に用いられる。可塑剤量が多いほど、布地の裏面への浸透が起こりやすくなることは明らかであるが、本発明のペースト加工用塩化ビニル樹脂粒子は、高部数の可塑剤配合でも布地の裏面への浸透は起こらない。
【実施例】
【００４２】
次に、実施例により本発明を詳細に説明するが、本発明はこれらの例になんら限定されるものではない。下記の実施例、比較例において、単に「％」、「部」と記載されているのは各々「重量％」、「重量部」を意味する。【００４３】
（１）一次粒子、凝集体粒子、噴霧粒子の平均粒子径
マイクロトラックＨＲＡ  ＭＯＤＥＬ９３２０−Ｘ１００（日機装株式会社）を用いて、粒子径分布を測定し、体積基準の中位径をもって、平均粒子径とした。測定条件としては、温度２５℃、物質情報は透明で屈折率１．５１、球形粒子のチェックはなし、キャリアーは水を用い屈折率は１．３３とした。またＳＥＴ  ＺＥＲＯ  １０秒、計測１０秒、ＤＲＹ  ＣＵＴ計算なしとした。【００４４】
（２）無浸透性評価
ペースト加工用塩化ビニル樹脂粒子１００重量部に対して、可塑剤（ジオクチルフタレート）１４０重量部、安定剤（旭電化（株）製商品名“ＳＣ７３”）を３重量部配合し、室温で石川式擂潰機にて１０分間混合脱泡することによって、プラスチゾルを得た。布地に対する浸透試験は、木綿糸２９．５番（綿番手）を使用したニット（両面２段スムース丸編）、２４ゲージ、１インチ３７目、目付け２１６ｇ／ｍ2の布上に、上記プラスチゾルを約３ｍｍ厚みに、室温で流延コーティングし、直ちに１８０℃の熱風循環炉に入れ、３分間加熱処理してゲル溶融させた後、溶融体の布地裏面への浸透有無を調べるゲル化溶融浸透試験を行った。【００４５】
評価は、布の裏側に目視でゲルが浸透していなければＡ、若干浸透していればＢ、ゲルが布の裏まで浸透していればＣ、の三段階評価とした。【００４６】
（３）剥離性評価
前記（２）でＡの評価を得たサンプルのゲル化物を布からはがし、次の基準によって判定した。なお測定面積は４ｃｍ2（縦横各２ｃｍの正方形）とした。
ＡＡ：ゲル化物が布に０．０３ｇ未満残った。
Ａ：ゲル化物が布に０．０３ｇ以上残った。【００４７】
（４）プラスチゾル粘度測定
プラスチゾルを２５℃の恒温水槽に１時間漬けた後に、ブルックフィールド型粘度計（ＴＯＫＩＭＥＫ製）を用い、Ｎｏ．３スピンドルＶ１２の測定開始１分後の値を読み取ってプラスチゾル粘度とした。【００４８】
（実施例１）
ジャケット付き３００リットル耐圧容器に塩化ビニル単量体１１０Ｋｇ、イオン交換水１１０Ｋｇ、過硫酸アンモニウム４０ｇ、硫酸銅５水和物０．３ｇを仕込んで５０℃に昇温し、攪拌下、１重量％亜硫酸ナトリウム水溶液と１０重量％ミリスチン酸アンモニウム水溶液を連続的に追加することで、重合を行った。重合圧力が初期圧力（０．７ＭＰａ）より０．１５ＭＰａ低下するまで重合した後、残存単量体を回収して塩化ビニル樹脂ラテックスを得た。最終的に得られたラテックスの、初期仕込み単量体及び追加単量体の総量（以下全単量体量と記す）に対する重合転化率は９０％であった。また得られたラテックスの一次粒子の平均粒子径は０．３５μｍであった。【００４９】
塩化ビニル樹脂の固形分濃度が３０重量％になるように、重合ラテックスにイオン交換水を添加した。この時の混合物の温度は６０℃であった。次に、塩化ビニル樹脂に対して、硫酸ナトリウム１重量部を１０重量％水溶液として添加し、次いで、ポリビニルアルコール（日本合成化学（株）製商品名“ゴーセノールＫＨ−１７”：ケン価度約８０ｍｏｌ％）０．５重量部を３重量％水溶液として添加した。これにより平均粒子径２０μｍの凝集粒子（凝集剤添加後で乾燥前のラテックスに関するもの。）が得られ、この凝集剤添加後のラテックスを図３に示す二流体ノズル式噴霧乾燥機を用いて、供給する温風入口温度１８０℃、出口温度７１℃の条件で乾燥した。乾燥機滞留時間は１００秒であった。得られた塩化ビニル樹脂粒子を含む凝集体粒子（ラテックス乾燥後の樹脂に関するもの。尚、凝集体粒子と定義する場合、乾燥方法を問わない。）の平均粒子径は、６μｍであった。【００５０】
得られた凝集体粒子の走査型電子顕微鏡（ＳＥＭ）１０００倍の写真を図１に示す。凝集体粒子は不定形であった。図２はＳＥＭ１００００倍の写真である。凝集体粒子であることが確認できる。一次粒子（基本粒子）同士は独立しており、融着はしていなかった。【００５１】
流動性をもったラテックスの評価として、凝集剤添加後のラテックス粘度を室温で測定した。表１に凝集剤の添加部数と、同添加後の混合物の粘度、乾燥粒子径、表２に浸透試験結果、粘度の経時変化を示す。【００５２】
（実施例２）
水溶性高分子として、メチルセルロース（信越化学工業（株）メトローズＳＭ−４００）を用いた以外は、実施例１と同様の操作を行い評価した。【００５３】
（実施例３）
硫酸ナトリウムを添加しない以外は、実施例１と同様の操作を行い評価した。【００５４】
（実施例４）
ジャケット付き３００リットル耐圧容器に塩化ビニル単量体１１０Ｋｇ、イオン交換水１１０Ｋｇ、ラウリル硫酸ナトリウム２０ｇ、過硫酸アンモニウム４０ｇ、硫酸銅５水和物０．３ｇを仕込んで５０℃に昇温し、攪拌下、１重量％亜硫酸ナトリウム水溶液と１０重量％ミリスチン酸アンモニウム水溶液を連続的に追加することで、重合を行った。重合圧力が初期圧力（０．７ＭＰａ）より０．１５ＭＰａ低下するまで重合した後、残存単量体を回収して塩化ビニル樹脂ラテックスを得た。最終的に得られたラテックスの、初期仕込み単量体及び追加単量体の総量（以下全単量体量と記す）に対する重合転化率は９０重量％であった。また得られたラテックスの一次粒子の平均粒子径は０．１５μｍであった。【００５５】
塩化ビニル樹脂の固形分濃度が３０重量％になるように、重合ラテックスにイオン交換水を添加した。この時の混合物の温度は６０℃であった。次に、塩化ビニル樹脂に対して、硫酸ナトリウム１重量部を１０重量％水溶液として添加し、次いで、ポリビニルアルコール（日本合成化学（株）製商品名“ゴーセノールＫＨ−１７”：ケン価度約８０ｍｏｌ％）０．５重量部を３重量％水溶液として添加した。これにより平均粒子径２０μｍの凝集粒子が得られ、この凝集剤添加後のラテックスを図３に示す二流体ノズル式噴霧乾燥機を用いて、供給する温風入口温度１８０℃、出口温度７１℃の条件で乾燥した。得られた塩化ビニル樹脂粒子を含む凝集体粒子の平均粒子径は、２０μｍであった。【００５６】
（実施例５）
ニ流体ノズルを取り替えて、噴霧粒子径を変えたほかは実施例１と同様の操作を行い評価した。【００５７】
（実施例６）
比較例４で得られた樹脂粒子をバンタムミルで粉砕した。得られた塩化ビニル樹脂粒子の平均粒子径は、１０μｍであった。【００５８】
（実施例７）
水溶性高分子のポリビニルアルコールの添加をしないこと以外は、実施例１と同様の操作を行い評価した。【００５９】
（実施例８）
噴霧装置を回転ディスクに取り替えたほかは実施例１と同様の操作を行い評価した。調整したプラスチゾルを２５℃で一日保管したところ、容器の底に粗粒が分離し、沈降していた。しかし、混合すれば再使用できるレベルにあった。【００６０】
（実施例９）
噴霧装置を回転ディスクに取り替えたほかは実施例１と同様の操作を実施し、平均粒子径３０μｍの乾燥粒子を得た。これをマイクロバンタムミルＡＰ−Ｂを用いて粉砕し、平均粒子径１５μｍの塩化ビニル樹脂粒子を得て、これを評価した。【００６１】
（実施例１０）
回転ディスクの回転数を変更したほかは実施例９と同様の操作を実施し、平均粒子径１００μｍの乾燥粒子を得た。これをマイクロバンタムミルＡＰ−Ｂを用いて粉砕し、平均粒子径２５μｍの塩化ビニル樹脂粒子を得て、これを評価した。【００６２】
（比較例１）
水溶性高分子のポリビニルアルコール、電解質のボウ硝を添加しないこと以外は、実施例１と同様の操作を行い評価した。【００６３】
（比較例２）
実施例６で得られた樹脂粒子をジェットミルで粉砕した。しかし、得られた粒子は細かすぎ、無浸透性評価は劣っていた。【００６４】
（比較例３）
実施例１で重合して得られた塩化ビニル樹脂のラテックスに、硫酸バンド１重量部を添加し、次いで、ポリビニルアルコールを０．５重量部添加した。ラテックス全体が凝固してしまい、噴霧乾燥機に供給することができず、噴霧乾燥によるサンプルを得ることができなかった。【００６５】
（比較例４）
噴霧装置の回転数を下げた他は実施例８と同様の操作を行い評価した。調整したプラスチゾルを２５℃で一日保管したところ、容器の底に多量の粗粒が分離し、沈降していた。また、無浸透性は表に示すようにＣランクであった。【００６６】
【表１】
2008041697.tif 000003
【００６７】
【表２】
2008041697.tif 000004
【００６８】
表１−２に示すとおり、本発明の実施例１〜１０は無浸透性評価が高く、プラスチゾル粘度特性も高かった。【００６９】
（実施例１１）
ジャケット付き３００リットル耐圧容器に塩化ビニル単量体１１０Ｋｇ、イオン交換水１１０Ｋｇ、過硫酸アンモニウム４０ｇ、硫酸銅５水和物０．３ｇを仕込んで５０℃に昇温し、攪拌下、１ｗｔ％亜硫酸ナトリウム水溶液と１０ｗｔ％ミリスチン酸アンモニウム水溶液を連続的に追加することで、重合を行った。重合圧力が初期圧力（０．７ＭＰａ）より０．１５ＭＰａ低下するまで重合した後、残存単量体を回収して塩化ビニル樹脂ラテックスを得た。最終的に得られたラテックスの、初期仕込み単量体および追加単量体の総量（以下全単量体量と記す）に対する重合転化率は９０ｗｔ％であった。得られたラテックスの一次粒子の平均粒子径は０．３５μｍであった。また、ラテックスの固形分濃度は４６ｗｔ％であった。【００７０】
次に、このラテックスに、塩化ビニル樹脂１００重量部に対して、硫酸ナトリウム１重量部を１０ｗｔ％水溶液として添加した。【００７１】
次に、ポリビニルアルコール（日本合成化学（株）製：ゴーセノールＫＨ−１７：ケン価度約８０ｍｏｌ％）の３ｗｔ％水溶液を調製した。【００７２】
両者を図４に示すニ液混合型の二流体式噴霧ノズル（株式会社アトマックス製、ＣＮＷ２００）を取り付けた噴霧乾燥機（供給する温風入口温度１８０℃、出口温度７１℃の条件）に、流体（ラテックスと電解質水溶液）３１は５４ｋｇ／ｈｒ（４７リットル／ｈｒ）、水溶性高分子水溶液３３は３．６ｋｇ／ｈｒの供給速度で供給し、二流体ノズル内の滞留時間は０．１５ｓｅｃ以下となるようにした。二流体式噴霧ノズルから噴霧された粒子は噴霧乾燥機で乾燥した。得られた塩化ビニル樹脂粒子の平均粒子径は、６５μｍであった。【００７３】
一次粒子は、図６に示すとおり不定形であった。図７は倍率を上げたものであるが、基本粒子同士は独立しており、融着していなかった。図６は、本実施例で得られた凝集体粒子の走査型電子顕微鏡（ＳＥＭ）１０００倍の写真であり、図７は、同ＳＥＭの１００００倍の写真である。【００７４】
得られた樹脂粒子を、ホソカワミクロン株式会社製マイクロバンタムミルＡＰ−Ｂ型粉砕機で粉砕した。得られた樹脂粒子の平均粒子径は１０μｍであった。【００７５】
表３に乾燥粒子径、粉砕粒子径、無浸透性評価結果を示す。【００７６】
（実施例１２）
水溶性高分子として、メチルセルロース（信越化学工業（株）メトローズＳＭ−４００）を用いた以外は、実施例１１と同様の操作を行い評価した。【００７７】
（実施例１３）
硫酸ナトリウムを添加しない以外は、実施例１１と同様の操作を行い評価した。【００７８】
（実施例１４）
アトマイザーを図４に示す回転円盤式に替えたほかは。実施例１１と同じ方法で乾燥樹脂粒子を得た。円盤の直径は８４ｍｍ、回転数は１５０００ｒｐｍ、流体（ラテックスと電解質水溶液）３１は５４ｋｇ／ｈｒ（４７リットル／ｈｒ）、水溶性高分子水溶液３３は３．６ｋｇ／ｈｒの供給速度で供給した。両液の回転円盤上の滞留時間は１ｓｅｃ以下であった。得られた塩化ビニル樹脂粒子の平均粒子径は、６０μｍであった。これをホソカワミクロン株式会社製マイクロバンタムミルＡＰ−Ｂ型粉砕機で粉砕した。得られた樹脂粒子の平均粒子径は８μｍであった。【００７９】
（比較例５）
ラテックスに硫酸ナトリウム１部、ＰＶＡを０．５部、混合後の樹脂固形分濃度が４０ｗｔ％になるように各水溶液を添加、混合したところ、急速に“おから”状（流動化しにくい状態）になりアトマイザーまで送液できなかった。このことから、量産化においては、前記各成分の水溶液を噴霧直前に混合する必要があることが確認できた。【００８０】
（参考例１）
ラテックスに硫酸ナトリウム１部、ＰＶＡを０．５部、混合後の樹脂固形分濃度が２０ｗｔ％になるように各水溶液を添加、混合したところ、流動性のあるスラリーが得られた。これを実施例１４の乾燥機で処理し、粉砕したところ、平均粒子径７μｍの樹脂粒子が得られた。この粒子は良好な無浸透性を示した。【００８１】
【表３】
2008041697.tif 000005
【００８２】
以上のとおり、本発明の実施例によれば、乳化重合等で得られた塩化ビニル樹脂のラテックス、あるいは予めこれに無機塩を溶解させたものと、水溶性高分子水溶液を連続で混合して、混合物の流動性が失われる前にアトマイザーで微粒化し、噴霧乾燥、粉砕することで、布地に対して無浸透性を発現するプラスチゾルを得ることが確認できた。【００８３】
（実施例１５）
ジャケット付き３００リットル耐圧容器に塩化ビニル単量体１１０Ｋｇ、イオン交換水１１０Ｋｇ、過硫酸アンモニウム４０ｇ、硫酸銅５水和物０．３ｇを仕込んで５０℃に昇温し、攪拌下、１重量％亜硫酸ナトリウム水溶液と１０重量％ミリスチン酸アンモニウム水溶液を連続的に追加することで、重合を行った。重合圧力が初期圧力（０．７ＭＰａ）より０．１５ＭＰａ低下するまで重合した後、残存単量体を回収して塩化ビニル樹脂ラテックスを得た。最終的に得られたラテックスの、初期仕込み単量体及び追加単量体の総量（以下全単量体量と記す）に対する重合転化率は９０％であった。得られたラテックスの一次粒子の平均粒子径は０．３５μｍであった。また、ラテックスの固形分濃度は４６．４ｗｔ％であった。【００８４】
上記で得たラテックスを１０７７．６ｇ（固形分で５００ｇ）を３Ｌステンレス容器に採取した。攪拌下、ノニオン性界面活性剤（日本油脂株式会社製商品名“プロノン１０２”）１ｇ（塩化ビニル樹脂に対して０．２重量部）を添加した。さらにイオン交換水４６．６ｇを添加した。この時の混合物の温度は３０℃であった。次に、塩化ビニル樹脂に対して、硫酸ナトリウム１重量部を１０重量％水溶液として５０ｇ添加し、次いで、ポリビニルアルコール（日本合成化学（株）製商品名“ゴーセノールＫＨ−１７”：ケン価度約８０ｍｏｌ％）０．５重量部を３重量％水溶液として８３．３ｇ添加した。その後、５分間攪拌を続け、スラリーを得た。これにより塩化ビニル樹脂の固形分濃度は４０重量％、平均粒子径２０μｍの凝集粒子（凝集剤添加後で乾燥前のラテックスに関するもの。）が得られ、この凝集剤添加後のラテックスを２流体ノズル式噴霧乾燥機を用いて、供給する温風入口温度１８０℃、出口温度８１℃の条件で乾燥した。乾燥機滞留時間は１００秒であった。得られた塩化ビニル樹脂粒子を含む凝集体粒子（ラテックス乾燥後の樹脂に関するもの。尚、凝集体粒子と定義する場合、乾燥方法を問わない。）の平均粒子径は、６μｍであった。【００８５】
（実施例１６）
ノニオン性界面活性剤（日本油脂株式会社製商品名“プロノン１０２”）１．５ｇ（塩化ビニル樹脂に対して０．３重量部）を添加した以外は、実施例１５と同様の操作を行い評価した。【００８６】
（実施例１７）
実施例１５で得たポリ塩化ビニルラテックスを１０７７．６ｇ（固形分で５００ｇ）を３Ｌステンレス容器に採取した。攪拌下、アクリル系ラテックス（ＪＳＲ株式会社製商品名“ＡＥ９４５Ｈ”固形分濃度５１．７５％）２９．０ｇ（塩化ビニル樹脂に対して固形分で３重量部）を添加した。さらにイオン交換水４３５．３ｇを添加した。この時の混合物の温度は３０℃であった。次に、塩化ビニル樹脂に対して、硫酸ナトリウム１重量部を１０重量％水溶液として５０ｇ添加し、次いで、ポリビニルアルコール（日本合成化学（株）製商品名“ゴーセノールＫＨ−１７”：ケン価度約８０ｍｏｌ％）０．５重量部を３重量％水溶液として８３．３ｇ添加した。その後、５分間攪拌を続け、スラリーを得た。これにより塩化ビニル樹脂の固形分濃度は３０重量％、平均粒子径２５μｍの凝集粒子（凝集剤添加後で乾燥前のラテックスに関するもの。）が得られた。実施例１５と同様に評価した。【００８７】
（実施例１８）
アクリル系ラテックス（ＪＳＲ株式会社製商品名“ＡＥ９４５Ｈ”固形分濃度５１．７５％）１４．５ｇ（塩化ビニル樹脂に対して固形分で１．５重量部）を添加した。イオン交換水４５６．３ｇを添加したこと以外は、実施例１７１と同様の操作を行い評価した。【００８８】
（実施例１９）
アクリル系ラテックス（ＪＳＲ株式会社製商品名“ＡＥ９４５Ｈ”固形分濃度５１．７５％）５８ｇ（塩化ビニル樹脂に対して固形分で６重量部）を添加した。イオン交換水４３５．３ｇを添加したこと以外は、実施例１７と同様の操作を行い評価した。【００８９】
（実施例２０）
エチレン−酢酸ビニル共重合体ラテックス（昭和高分子株式会社製商品名“ＡＤ−１０”固形分濃度５６．５２％）２６．５ｇ（塩化ビニル樹脂に対して固形分で３重量部）、イオン交換水４５１．７ｇを添加したこと以外は、実施例１７と同様の操作を行い評価した。【００９０】
（実施例２１）
アクリル系ラテックス（ＪＳＲ株式会社製商品名“０５６８”固形分濃度５１．０％）２９．４ｇ（塩化ビニル樹脂に対して固形分で３重量部）を添加した。イオン交換水４４８．８ｇを添加したこと以外は、実施例１７と同様の操作を行い評価した。【００９１】
（実施例２２）
（１）ラテックス製造例１
８Ｌセパラブルフラスコにイオン交換水を２５００ｇ仕込んだ。気相部を窒素で置換した後攪拌を開始し、ドデシルベンゼンスルフォン酸ナトリウムを２０ｇ、メタクリル酸メチル２００ｇを添加し、内温を７０℃にした。２％過硫酸カリウム水溶液５００ｇを追加し、重合を開始した。５分後からスチレン１８００ｇを３時間かけて添加し、さらに１時間重合した。得られたラテックスの転化率は９９％であった。ラテックスの固形分濃度は３９．４ｗｔ％であった。
（２）凝集粒子の製造と評価
ラテックス製造例１で得たラテックス３７．７ｇ（塩化ビニル樹脂に対して固形分で３重量部）、イオン交換水４４０．６ｇを添加したこと以外は、実施例１７と同様の操作を行い評価した。【００９２】
（実施例２３）
（１）ラテックス製造例２
実施例２２のラテックス製造例１において、メタクリル酸メチルの代わりにアクリル酸ブチルを用いて重合した。得られたラテックスの転化率は９９．５％であった。ラテックスの固形分濃度は３９．８ｗｔ％であった。
（２）凝集粒子の製造と評価
ラテックス製造例２で得たラテックス３７．９ｇ（塩化ビニル樹脂に対して固形分で３重量部）を添加した。イオン交換水４４０．４ｇを添加したこと以外は、実施例１７と同様の操作を行い評価した。【００９３】
（実施例２４）
実施例１５で得られた濃度４０％の凝集ラテックスを攪拌機付３Ｌ耐圧容器に仕込み、攪拌下、１２０℃まで蒸気吹込みで昇温し、１５分間１２０℃を保った。冷却後、ラテックスを取出し、実施例１５と同様にして乾燥、評価した。得られた凝集粒子は融着していることを走査型電子顕微鏡（ＳＥＭ、１０００倍）で確認した。【００９４】
（実施例２５）
実施例２４で温度を１４０℃にした以外は、実施例２４と同様の操作を行い評価した。得られた凝集粒子は融着していることをＳＥＭ（１０００倍）で確認した。【００９５】
（実施例２６）
実施例１５で二流体ノズルを回転ディスクに変えて噴霧粒径を変え、平均粒子径６０μｍの乾燥粒子を得た。ホソカワミクロン株式会社製マイクロバンタムミルＡＰ−Ｂ型粉砕機で粉砕し、平均粒子径４０μｍの樹脂を得た。それ以外は、実施例１５と同様の操作を行い、評価した。【００９６】
（比較例６）
ノニオン性界面活性剤、水溶性高分子のポリビニルアルコール、電解質のボウ硝を添加しないこと以外は、実施例１５と同様の操作を行い評価した。【００９７】
（比較例７）
実施例１５で重合して得られた塩化ビニル樹脂のラテックスに、硫酸バンド１重量部を添加し、次いで、ポリビニルアルコールを０．５重量部添加した。ラテックス全体が凝固してしまい、噴霧乾燥機に供給することができず、噴霧乾燥によるサンプルを得ることができなかった。【００９８】
（比較例８）
実施例１７でアクリル系ラテックスの代わりにポリ酢酸ビニルラテックス（昭和高分子株式会社製商品名“ＳＨ−５０２”固形分濃度５１．４５％）２９．２ｇ（塩化ビニル樹脂に対して固形分で３重量部）、イオン交換水４４９．１ｇを添加したこと以外は、実施例１７と同様の操作を行い評価した。【００９９】
（比較例９）
（１）ラテックス製造例３
実施例２２のラテックス製造例１において、メタクリル酸メチルの代わりにスチレンを用いて重合した。得られたラテックスの転化率は９９％であった。ラテックスの固形分濃度は３９．６ｗｔ％であった。
（２）凝集粒子の製造と評価
実施例１７でアクリル系ラテックスの代わりにラテックス製造例３で得たポリスチレンラテックス３８．１ｇ（塩化ビニル樹脂に対して固形分で３重量部）、イオン交換水４４０．２ｇを添加したこと以外は、実施例１７と同様の操作を行い評価した。【０１００】
以上の条件と結果を表４にまとめる。【０１０１】
【表４】
2008041697.tif 000006
【０１０２】
表４に示すとおり、本発明の実施例によれば、ノニオン性界面活性剤を添加すれば処理濃度を高くすることができ、無浸透性評価が良好で、プラスチゾル粘度もすぐれていた。すなわち、塩化ビニル重合体以外の（メタ）アクリル酸エステル系単独重合体、（メタ）アクリル酸エステルと（メタ）アクリル酸エステルとの共重合体、及びエチレン−酢酸ビニル共重合体よりなる群から選択される少なくとも1種である乳化重合ラテックスを添加した場合、無浸透性に加え、剥離性も良好で、プラスチゾル粘度もすぐれていた。
【図１】
2008041697.tif 000007
【図２】
2008041697.tif 000008
【図３】
2008041697.tif 000009
【図４】
2008041697.tif 000010
【図５】
2008041697.tif 000011
【図６】
2008041697.tif 000012
【図７】
2008041697.tif 000013
【国際調査報告】
2008041697.tif 000014
2008041697.tif 000015
2008041697.tif 000016
2008041697.tif 000017